(57)【要約】取扱性、生体等価性、および精度に優れた二次元および三次元線量計を与える輝尽蛍光体、およびこれを用いた積層体を提供することを課題とする。  四ホウ酸リチウムと酸化ホウ素と酸化銀とを混合する工程Ａ、および前記混合物を８２０〜８６０℃で焼成して、母体としての七ホウ酸リチウムと当該母体内に存在する発光中心としての銀とを含む輝尽蛍光体を得る工程Ｂ、を含み、前記工程Ａにおける四ホウ酸リチウムと酸化ホウ素のモル比が、Ｘ：１（ただしＸ＞１）であり、酸化銀の量が四ホウ酸リチウムと酸化ホウ素との合計質量に対して０．０６〜１．０質量％である、前記輝尽蛍光体の製造方法により前記課題を解決する。【特許請求の範囲】
【請求項１】
四ホウ酸リチウムと酸化ホウ素と酸化銀とを混合する工程Ａ、および
前記混合物を８２０〜８６０℃で焼成して、母体としての七ホウ酸リチウムと当該母体内に存在する発光中心としての銀とを含む輝尽蛍光体を得る工程Ｂ、を含み、
前記工程Ａにおける四ホウ酸リチウムと酸化ホウ素のモル比が、Ｘ：１（ただしＸ＞１）であり、
酸化銀の量が四ホウ酸リチウムと酸化ホウ素との合計質量に対して０．０６〜１．０質量％である、
前記輝尽蛍光体の製造方法。
【請求項２】
前記Ｘが２〜４である、請求項１に記載の製造方法。
【請求項３】
前記焼成温度が８４０〜８６０℃であり、焼成時間が６時間以上である、請求項１または２に記載の製造方法。
【請求項４】
前記酸化銀の量が０．０６〜０．０８質量％である、請求項１〜３のいずれかに記載の製造方法。
【請求項５】
単峰性の発光スペクトルを有する、母体としての七ホウ酸リチウムと当該母体内に存在する発光中心としての銀とを含む輝尽蛍光体。
【請求項６】
３００〜３１０ｎｍの範囲に極大値が存在する単峰性の発光スペクトルを有する、請求項５に記載の輝尽蛍光体。
【請求項７】
請求項５に記載の輝尽蛍光体を含む板。
【請求項８】
請求項５に記載の輝尽蛍光体を含み、厚みが０．０５〜１ｍｍである、輝尽蛍光体シート。
【請求項９】
厚みが０．１〜５ｍｍの紙または生体組織等価性プラスチックシートおよび当該紙またはシートの上に積層された請求項８に記載の輝尽蛍光体シートを含む、薄膜体。
【請求項１０】
請求項５または６に記載の輝尽蛍光体の粉末を準備する工程Ｃ、
前記紙または生体組織等価性プラスチックシートの上に、流動性バインダ層を形成する工程Ｄ、
工程Ｄで得た流動性バインダ層表面に、工程Ｃで得た粉末を載置して、当該粉末を前記流動性バインダ層に保持する工程Ｅ、ならびに
前記流動性バインダ層を固化する工程Ｆ、
を含む、請求項９に記載の薄膜体の製造方法。
【請求項１１】
工程Ｄにおける前記流動性バインダが熱硬化性樹脂であり、工程Ｆにおいて当該熱硬化性樹脂を硬化する、
請求項１０に記載の製造方法。
【請求項１２】
生体組織等価性プラスチック板、および当該板の上に積層された請求項８に記載の輝尽蛍光体シートまたは請求項９に記載の薄膜体を含む、積層体。
【発明の詳細な説明】
【技術分野】
【０００１】
本発明は銀含有七ホウ酸リチウム輝尽蛍光体およびその製造方法に関する。
【背景技術】
【０００２】
現在、がんの放射線治療は各種照射法をめぐって急速に発展しており、これに伴い三次元吸収線量の測定の重要性が増している。生体の放射線吸収を評価するためには、生体組織の実効原子番号と同じ実効原子番号を持つ線量計センサーを用いる必要がある。実効原子番号が異なるセンサーによって測定された線量は、生体組織が吸収した線量を正確に測定できない。【０００３】
現在、二次元線量分布の取得はガフクロミックフィルムやイメージングプレート（ＩＰ）感光体で行われている。しかし、ガフクロミックフィルムは一回しか使用できないため面内感度係数の取得ができず感光体の塗りムラを原因とする画像の乱れを補正することができない。よって定量性に問題がある。さらにガフクロミックフィルムはダイナミックレンジも小さいので使用に際して多くの制限がある。またＩＰは生体組織等価性を持たないので三次元測定に適用することは事実上不可能である。生体組織等価性を有する蛍光体物質をポリマーゲル中に分散させた成形体を用いて三次元線量分布を測定する方法も検討されているが、設備および労力の点での負担が大きく実用的ではない。【０００４】
放射線量測定に使用できる蛍光体として、放射線を照射した後に加熱すると発光する熱蛍光体（例えば非特許文献１）と、放射線を照射した後に光を照射すると発光する輝尽蛍光体が知られている。特許文献１には、フッ化リチウム系熱蛍光体とバインダを混合して、金型内で加熱プレスして得たシート状二次元線量計が開示されている。フッ化リチウムを高い温度に晒すと熱蛍光性が失われるので、従来、フッ化リチウム系熱蛍光体をバインダと混合し、加熱してシートに加工すると熱蛍光性が低下するという問題があった。この点に関し、特許文献１に記載の発明では、四フッ化エチレン−エチレン共重合体をバインダとして用い、比較的低い２６０℃で加熱してバインダを硬化させるので、前記課題を解決したとされる。しかしながら、フッ化リチウム熱蛍光体の実効原子番号は８．２であり、光電効果に対する生体組織の実効原子番号７．４との乖離は大きい。バインダとして用いるフッ素樹脂を含めたシートの総合実効原子番号はさらに大きくなるので、当該シートの生体組織等価性は満足の行くレベルではなかった。【０００５】
一方、輝尽蛍光体を用いた線量計は迅速性に優れることから、取扱性、生体組織等価性、および精度に優れた二次元および三次元線量計を与える輝尽蛍光体が望まれている。非特許文献２には、酸化リチウムと酸化ホウ素３：１混合成分相において、七ホウ酸リチウムと四ホウ酸リチウム＋液体相の相転移温度は８５６±２℃であることが記載されている。しかしながら、当該文献には、銀含有七ホウ酸リチウム輝尽蛍光体に関する記載はない。
【先行技術文献】
【特許文献】
【０００６】
【特許文献１】特開２００４−３１７１３６号公報
【非特許文献】
【０００７】
【非特許文献１】Ｚｅｙｎｅｐ  Ｏｚｄｅｍｉｒ，Ｊｅｍｉｒ，Ｇｕｌｈａｎ  Ｏｚｂａｙｏ▲ｇ▼ｌｕ，ａｎｄ  Ａｙｓｅｎ  Ｙｉｌｍａｚ，Ｊ．Ｍａｔｅｒ  Ｓｃｉ  （２００７）  ４２，８５０１−８５０８
【非特許文献２】Ｂ．Ｓ．Ｒ．Ｓａｓｔｒｙ  ａｎｄ  Ｆ．Ａ．Ｈｕｍｍｅｌ，Ｊｏｕｒｎａｌ  ｏｆ  ｔｈｅ  Ａｍｅｒｉｃａｎ  Ｃｅｒａｍｉｃ  Ｓｏｃｉｅｙ，Ｖｏｌ  ４１，７−１７（１９５８）
【発明の概要】
【発明が解決しようとする課題】
【０００８】
前記のとおり、取扱性、生体組織等価性および精度に優れた、生体組織が吸収した線量を測定するための二次元および三次元線量計を与える輝尽蛍光体が望まれているが、未だ満足のゆくものはなかった。以上を鑑み、本発明は、取扱性、生体組織等価性および精度に優れた、生体組織が吸収した線量を測定するための二次元および三次元線量計を与える輝尽蛍光体ならびに当該輝尽蛍光体を用いた積層体を提供することを課題とする。
【課題を解決するための手段】
【０００９】
発明者らは検討の結果、特定の製造方法で銀含有七ホウ酸リチウムを製造することで、前記課題が解決できることを見出し、本発明を完成した。すなわち、前記課題は以下の本発明により解決される。【００１０】
四ホウ酸リチウムと酸化ホウ素と酸化銀とを混合する工程Ａ、および前記混合物を８２０〜８６０℃で焼成して、母体としての七ホウ酸リチウムと当該母体内に存在する発光中心としての銀とを含む輝尽蛍光体を得る工程Ｂ、を含み、前記工程Ａにおける四ホウ酸リチウムと酸化ホウ素のモル比が、Ｘ：１（ただしＸ＞１）であり、酸化銀の量が四ホウ酸リチウムと酸化ホウ素との合計質量に対して０．０６〜１．０質量％である、前記輝尽蛍光体の製造方法。【００１１】
紙または生体組織等価性プラスチックシート、および、当該紙またはシートの上に積層された、母体としての七ホウ酸リチウムと当該母体内に存在する発光中心としての銀とを含む輝尽蛍光体シートを含む、薄膜体。【００１２】
生体組織等価性プラスチック板、および当該板の上に積層された（２）に記載の薄膜体を含む、積層体。
【発明の効果】
【００１３】
本発明により、取扱性、生体等価性、および精度に優れた二次元および三次元線量計を与える輝尽蛍光体ならびに当該輝尽蛍光体を用いた積層体を提供できる。
【図面の簡単な説明】
【００１４】
【図１】銀含有七ホウ酸リチウムの発光スペクトルを示す図
【図２】照射Ｘ線の線量と発光量の関係を示す図
【図３】フェイディング特性を示す図
【図４】紫外線発光の強度減衰を示す図
【図５】紫外線発光の強度減衰を示す図
【図６】実施例で得た銀含有七ホウ酸リチウムの発光強度を示す図
【図７】実施例で得た銀含有七ホウ酸リチウムの発光強度を示す図
【図８】Ｘ線回折スペクトル
【図９】酸化銀濃度の影響を示す図
【図１０】酸化銀濃度の影響を示す図
【図１１】薄膜体の概要を示す図
【図１２】積層体の概要を示す図
【図１３】積層体の概要を示す図
【図１４】光励起蛍光像撮影装置の概要図
【図１５】薄膜体の紫外線蛍光像
【図１６】Ｘ線線量に対する検量線
【図１７】Ｘ線照射後の光励起（刺戟）蛍光像
【図１８】Ｘ線に対する軸外線量比を示す図
【図１９】Ｘ線を照射した薄膜体の光励起（刺戟）蛍光像
【図２０】薄膜体および水ファントムの深部線量比を示す図
【図２１】薄膜体の電子線に対する感度曲線
【図２２】電子線を照射した薄膜体の光励起（刺戟）蛍光像
【図２３】電子線に対する軸外線量比を示す図
【図２４】電子線照射後の光励起（刺戟）蛍光像
【図２５】薄膜体の深部線量比を示す図
【図２６】タフウォータ板と薄膜体の積層体による線量分布
【図２７】フェイディング特性を示す図
【発明を実施するための形態】
【００１５】
以下、本発明を詳細に説明する。本明細書において「〜」はその両端の値を含む。
【００１６】
１．輝尽蛍光体の製造方法
本発明の製造方法は、四ホウ酸リチウムと酸化ホウ素と酸化銀とを混合する工程Ａ、および前記混合物を８２０〜８６０℃で焼成して、母体としての七ホウ酸リチウムと当該母体内に存在する発光中心としての銀とを含む輝尽蛍光体を得る工程Ｂを含む。ただし、前記工程Ａにおける四ホウ酸リチウムと酸化ホウ素のモル比はＸ：１（ただしＸ＞１）であり、酸化銀の量は四ホウ酸リチウムと酸化ホウ素との合計質量に対して０．０６〜１．０質量％である。
【００１７】
母体としての七ホウ酸リチウムと当該母体内に存在する発光中心としての銀とを含む輝尽蛍光体を以下、「銀含有七ホウ酸リチウム」または「Ｌｉ３Ｂ７Ｏ１２：Ａｇ」ともいう。輝尽蛍光体とは、光を照射することで発光する物質である。
【００１８】
（１）工程Ａ
本工程では、四ホウ酸リチウム（Ｌｉ２Ｂ４Ｏ７）と酸化ホウ素（Ｂ２Ｏ３）と酸化銀（ＡｇＯ）とを混合する。四ホウ酸リチウムとしては一般に市販されているものを使用できるが、平均粒径が１０μｍ以下であることが好ましい。酸化ホウ素としては一般に市販されているものを使用できるが、平均粒径が２０μｍ以下であることが好ましい。酸化銀としては一般に市販されているものを使用できるが、平均粒径が１μｍ以下であることが好ましい。
【００１９】
本工程において四ホウ酸リチウムと酸化ホウ素のモル比はＸ：１（ただしＸ＞１）であり、四ホウ酸リチウムが過剰である。両者のモル比は、四ホウ酸リチウム：酸化ホウ素＝（２〜４）：１が好ましく、（２．５〜３．５）：１がより好ましい。両者のモル比がこの範囲であると、高い発光強度を有する輝尽蛍光体が得られる。
【００２０】
酸化銀は、四ホウ酸リチウムと酸化ホウ素との合計質量に対して０．０６〜１．０質量％であり、０．０６〜０．８質量％が好ましい。酸化銀は、母体としての七ホウ酸リチウムにおける発光中心となる。よって、酸化銀の量が前記範囲にあると高い発光強度を有する輝尽蛍光体が得られる。
【００２１】
また、酸化銀の量は実効原子番号に影響する。酸化銀の量が０．０６質量％、０．０８質量％、および０．１０質量％の実効原子番号は、それぞれ７．５０、７．７２、および７．９０である。一方、人体筋肉組織の実効原子番号は７．５６である。よって、実効原子番号を人体の実効原子番号に近づけて生体組織等価性を高める観点からも、酸化銀の量は０．０６〜０．８質量％が好ましい。これらの成分の混合は、例えばボールミル等の公知の手段を用いて行ってよい。
【００２２】
実効原子番号は、例えば、「吸収線量の標準測定法」日本医学物理学会編、ｐ１６６に記載されている方法から算出できる。
【００２３】
（２）工程Ｂ
本工程では、工程Ａで得た混合物を８２０〜８６０℃で焼成する。この温度で焼成することで高い発光強度を有する輝尽蛍光体が得られる。焼成温度は８４０〜８６０℃が好ましい。焼成時間は４時間以上が好ましく６時間以上がより好ましい。ただし焼成時間が過度に長いと焼成物が劣化する恐れがあるので、焼成時間は１６時間以下が好ましい。
【００２４】
非特許文献２に記載のとおり、七ホウ酸リチウムと四ホウ酸リチウム＋液体相の相転移温度は８５６±２℃である。よって、本工程における焼結温度が８２０〜８６０℃であると七ホウ酸リチウムへの転移が促進され、高い発光強度を有する輝尽蛍光体が得られる。
【００２５】
本工程では原料を焼成するが原料は完全に溶融しない。よって、得られる焼成物は焼成に用いた容器に固着しにいので、薄い白金板等の上に原料を載せて焼成できる。このため作業性が良好である。焼成は、不活性雰囲気下で行なうことが好ましい。
【００２６】
本発明の製造方法で用いる原料は通常入手できる材料であるため、本発明により、優れた特性を有する輝尽蛍光体を安価に提供できる。
【００２７】
２．銀含有七ホウ酸リチウム（Ｌｉ３Ｂ７Ｏ１２：Ａｇ）
本発明の銀含有七ホウ酸リチウム輝尽蛍光体は、七ホウ酸リチウムを母材とし発光中心としての銀を含み、放射線を照射した後にさらに青色光等の光を照射して励起する（刺戟する）ことで発光する。本発明の銀含有七ホウ酸リチウム輝尽蛍光体は、好ましくは前記製造方法で製造される。
【００２８】
（１）一般特性
本発明の銀含有七ホウ酸リチウム輝尽蛍光体は、無色微結晶で水に可溶、有機溶媒に不溶である。潮解性および風解性はなく、安定な物質である。
【００２９】
（２）実効原子番号
本発明の銀含有七ホウ酸リチウムの実効原子番号は、銀含有量が０．０８質量％の場合、７．６８であり、人体筋肉組織の実効原子番号である７．５６に極めて近い。よって、本発明の銀含有七ホウ酸リチウムは精度の高い放射線線量計素子を与えうる。
【００３０】
（３）蛍光特性
本発明の銀含有七ホウ酸リチウムは、放射線を照射した後、光で励起すると蛍光を発する。蛍光は、電子冷却式ＣＣＤカメラ等の公知の手段で観測できる。本発明の銀含有七ホウ酸リチウムを青色光で励起すると紫外線発光を示す。紫外線発光スペクトルは、３００〜３１０ｎｍに極大値を持つ単峰性のスペクトルであることが好ましい。図１は銀含有七ホウ酸リチウムを種々の光で励起したときの発光スペクトルを示す。具体的に、図１は波長４７０ｎｍの青色ダイオード光で励起すると、３０５ｎｍに極大値を持つ単峰性のスペクトルが観測されることを示す。５２５ｎｍの緑色ダイオード光を用いて励起するとわずかな発光が可能であるが、６３５ｎｍの赤色ダイオード光による励起では発光は起こらない。
【００３１】
以上から、本発明での銀含有七ホウ酸リチウムは青色光で励起することが好ましい。その波長は４２０〜４８０ｎｍが好ましい。
【００３２】
図１には示していないが、青色光で放射線照射後の当該銀含有七ホウ酸リチウムを励起すると、赤橙色（６２０および５２０ｎｍに極大値）のラジオフォトルミネッセンスが観察される。このラジオフォトルミネッセンスは紫外線透過のショートパスフィルタ（例えばＨＯＹＡ株式会社製Ｕ−３４０等）を使用することによりカットできるので、紫外線発光のみを測定することは容易である。
【００３３】
図２は、照射Ｘ線の線量と発光量の関係を示す。両者には明瞭な関係性があり、検量線を作成することにより、Ｘ線線量計素子として使用できる。
【００３４】
図３は、本発明の銀含有七ホウ酸リチウムにＸ線を照射した後、室温（１５℃）で暗所に保存した場合の光励起発光量の減少（フェイディング特性）を示す。保管開始から１時間後には発光量はやや（７％程度）上昇するが、その後は保管時間とともになだらかに発光量が減少する。その減少の程度は２４時間で７％程度であり、さほど大きくない。従って、本発明の銀含有七ホウ酸リチウムは、フェイディング特性にも優れる。
【００３５】
青色光での励起により得られた紫外線発光は半減期の異なる二成分からなる。図４および図５は、ＣＣＤカメラを用いて紫外線発光の強度減衰を測定した結果を示す。図５に示すとおり、青色光での励起により得られた紫外線発光は、第１成分（細破線）と第２成分（太破線）が存在し、第２成分の初期強度は第１成分の２０分の１であり、さらに第２成分の半減期は第１成分の１２倍である。よって、半減期の短い第１成分を測定すれば、より迅速な線量計測も可能となる。
【００３６】
３．用途
本発明の銀含有七ホウ酸リチウムは、二次元および三次元線量計における素子として有用である。特に、本発明の銀含有七ホウ酸リチウムは、安定な粉末であり、ポリマー等に混合することによって板状に成形できる。このため、輝尽蛍光体シート、当該輝尽蛍光体シートと紙等の薄い材料からなる薄膜体、および当該薄膜体を用いた積層体は、線量計測用材料として有用である。
【００３７】
さらに、既にイメージングプレート（ＩＰ）を使用するために市販されている装置において、光源部分とフィルター部分にわずかな変更を加えれば、イメージングプレート（ＩＰ）の代わりに本発明で得た輝尽蛍光体を含む積層体を使用することも可能である。
【００３８】
以下、輝尽蛍光体の板、輝尽蛍光体シート、薄膜体、および積層体について詳しく説明する。
【００３９】
３−１．輝尽蛍光体の板および輝尽蛍光体シート
（１）輝尽蛍光体の板および輝尽蛍光体シート
板とは平板状の部材である。本発明においては、厚さが１ｍｍを超える輝尽蛍光体の平板状の部材を輝尽蛍光体の板と、厚さが１ｍｍ以下の輝尽蛍光体の平板状の部材を輝尽蛍光体シートという。
【００４０】
前記平板状の部材が厚すぎると光で励起する際に、励起光が届かない部分が生じることがあり、薄すぎると強度が低下するという問題が起こりうる。以上から、本発明においては輝尽蛍光体シートを用いることが好ましい。特にその厚みは０．０５〜１ｍｍが好ましく、０．１〜０．５ｍｍがより好ましい。以下、輝尽蛍光体シートについて詳しく説明するが、この説明は輝尽蛍光体の板にも当てはまる。
【００４１】
輝尽蛍光体シートの形状は、特に限定されず円形または四角形等の多角形であってよい。線量計測用材料としたときの取扱容易性から、輝尽蛍光体シートが円形である場合の直径は２００〜２６０ｍｍが好ましく、四角形である場合、長辺の長さは２６０〜４００ｍｍ、短辺の長さは１８０〜４００ｍｍが好ましい。長辺と短辺の長さは同じであってもよい。
【００４２】
輝尽蛍光体シートは、本発明の輝尽蛍光体とバインダとを含み、輝尽蛍光体の粉末がバインダ中に分散していることが好ましい。粉末の平均粒径は２〜２０μｍが好ましい。粒径は、篩を使って、または顕微鏡観察によって測定できる。
【００４３】
バインダは、分散した輝尽蛍光体粉末を保持し、輝尽蛍光体シートにおけるマトリックスとなる機能を担う。バインダは、熱可塑性樹脂や硬化した熱硬化性樹脂等の高分子化合物が好ましい。熱可塑性樹脂の例には、熱可塑性ポリエチレン、熱可塑性ポリエステル、ポリビニルアルコール、ポリビニルアセタール、ポリ酢酸ビニル、フェノキシ樹脂等の接着性に優れる樹脂が挙げられる。熱硬化性樹脂の例には、エポキシ樹脂、ウレタン樹脂、不飽和ポリエステル樹脂等の接着性に優れる樹脂が挙げられる。取扱容易性から、バインダは、硬化した熱硬化性樹脂が好ましく、硬化したエポキシ樹脂が特に好ましい。
【００４４】
輝尽蛍光体粉末とバインダの質量比は、１００：（２０〜７００）が好ましく、１００：（３０〜３００）がより好ましく、１００：（４０〜１００）がさらに好ましく、１００：（６０〜８０）がよりさらに好ましい。質量比がこの範囲であると、輝尽蛍光体シートの密度が約１ｇ／ｃｍ３程度となり、人体の密度と近くなる。よって、より精度の高い線量測定が可能となる。
【００４５】
（２）輝尽蛍光体シートの製造方法
（２−１）第１の輝尽蛍光体シートの製造方法
輝尽蛍光体シートは、
輝尽蛍光体の粉末を準備する工程ｃ
基板上に流動性バインダ層を形成する工程ｄ、
当該流動性バインダ層表面に、輝尽蛍光体粉末を載置して、当該粉末を前記流動性バインダ層に保持する工程ｅ、
前記流動性バインダ層を固化する工程ｆ、ならびに
前記基板を除去する工程ｇ、を経て製造されることが好ましい（以下「第１の輝尽蛍光体シートの製造方法」という）。
【００４６】
輝尽蛍光体の粉末は、輝尽蛍光体を公知の手段（粉砕機、乳鉢等）を用いて粉砕することで準備できる。粉末の粒径は前述のとおりである。
【００４７】
基板とは板状またはシート状の部材であり、その材料は特に限定されないが、表面にシリコーン樹脂等を被覆した離型紙や、フッ素系樹脂のシート、表面を離型剤で被覆したガラス板等が挙げられる。
【００４８】
流動性バインダとは、固化して前記バインダとなる前記バインダの前駆体であり、載置された輝尽蛍光体粉末を埋包できるほどの流動性を有する。具体的に、流動性バインダは、熱硬化性樹脂や、熱可塑性樹脂を有機溶剤に溶解してなるワニスが好ましい。本明細書において熱硬化性樹脂とは未硬化の樹脂をいう。熱硬化性樹脂は、公知の硬化剤や硬化促進剤を含んでいてよいが、輝尽蛍光体の劣化を防ぐため、５０〜１００℃で硬化できるものが好ましい。中でも、硬化性、機械的強度、および接着性に優れるエポキシ樹脂、ウレタン樹脂、アクリル樹脂を用いることが好ましい。
【００４９】
エポキシ樹脂としては、ビスフェノールＡ型エポキシ樹脂、ビスフェノールＦ型エポキシ樹脂、またはこれらの水素添加樹脂が挙げられる。水素添加樹脂は紫外線を吸収しにくいので、輝尽蛍光体シートを線量計素子として用いる際に、発光を感度良く検知できるという利点がある。ウレタン樹脂およびアクリル樹脂としても公知のものを使用できるが、紫外線を吸収しにくいことから、芳香環を含まない脂肪族ウレタン樹脂および脂肪族アクリル樹脂が好ましい。
【００５０】
熱可塑性樹脂を有機溶剤に溶解してなるワニスとしては、紫外線吸収の少ない熱可塑性樹脂をエタノール等のアルコールやアセトン等のケトン溶媒に溶解させて得たワニスが挙げられる。紫外線吸収の少ない熱可塑性樹脂としては、ポリビニルブチラール等のポリビニルアセタールやポリビニルアルコールが挙げられる。
【００５１】
取扱容易性を考慮すると、流動性バインダとして、熱硬化性樹脂を用いることが好ましい。
【００５２】
流動性バインダ層とは、流動性バインダからなる層であり、その厚みは得ようとする輝尽蛍光体シートの厚みによって適宜調整される。流動性バインダ層は、流動性バインダを基板上に塗布または展開して形成できる。塗布は、バーコーターまたはスピンコーター等の公知の手段を用いて実施できる。展開は、基板上に流動性バインダを注いで流延させることで実施できる。
【００５３】
次いで、流動性バインダ層の表面に輝尽蛍光体粉末を載置する。載置とは流動性バインダ層の表面に輝尽蛍光体粉末を置くことである。例えば当該粉末を流動性バインダ層の上方から散布することにより、当該粉末を載置できる。この際、篩を用いて散布することが好ましい。篩のサイズは適宜選択される。流動性バインダ層は流動性を有しているので、載置された輝尽蛍光体粉末の一部または全部が流動性バインダ層中に侵入して埋包され、保持される。この後に、保持されなかった輝尽蛍光体粉末を除去する工程を設けてもよい。具体的には、輝尽蛍光体が散布された流動性バインダ層が下になるようにして基板を震盪させる等により、保持されなかった輝尽蛍光体粉末を落下させて除去できる。輝尽蛍光体粉末の量は、最終的に輝尽蛍光体シートにした際に、輝尽蛍光体粉末とバインダとの質量比が前記範囲となるように調整される。
【００５４】
続いて、前記流動性バインダ層を固化する。固化の方法は、流動性バインダとして熱硬化性樹脂を用いた場合は、室温でまたは加熱して熱硬化性樹脂を硬化することで実施できる。加熱温度は５０〜１００℃が好ましい。加熱時間は適宜調製できるが、１〜２４時間が好ましい。流動性バインダとして前記ワニスを用いた場合は、加熱または減圧等によりワニスから有機溶剤を除去することで流動性バインダ層を固化できる。この際の加熱温度は５０〜１００℃が好ましく、加熱時間も１〜２４時間が好ましい。
【００５５】
この際、流動性バインダ層を半分程度固化させた段階で、当該層の表面を圧迫して輝尽蛍光体粉末とバインダとの密着性をより高め、その後、完全に固化することが好ましい。半分程度固化させた段階とは、熱硬化性樹脂を用いた場合は、いわゆるＢステージと呼ばれる段階である。Ｂステージとは、熱硬化性樹脂の硬化における中間段階であって、材料が完全には溶融または溶解しなくなる段階である。また、ワニスを用いた場合における半分程度固化させた段階とは、有機溶剤が除去されて材料が完全には流動しなくなる段階である。
【００５６】
そして、前記基板を除去することで、輝尽蛍光体の板を調製できる。基板の除去は任意の方法で行なってよい。例えば基板を剥離する、基板を有機溶剤等で溶解する等により行なうことができる。
【００５７】
（２−２）第２の輝尽蛍光体シートの製造方法
この他に輝尽蛍光体シートは、
輝尽蛍光体粉末と流動性バインダを混合して混合物を調製する工程ｈ、
当該混合物の層を基板上に形成する工程ｉ、
前記混合物層を固化する工程ｊ、ならびに
前記基板を除去する工程ｋ、を経て製造されることが好ましい（以下「第２の輝尽蛍光体シートの製造方法」という）。
【００５８】
輝尽蛍光体粉末と流動性バインダを混合する工程ｈは、例えば、ミキサーやロール等の公知の混練機を用いて実施できる。混合比は前述のとおりである。混合物の層を基板上に形成する工程ｉは、第１の輝尽蛍光体シートの製造方法のｄ工程と同様に、混合物を基板上に塗布または流延して実施すればよい。また、混合物が熱可塑性樹脂と有機溶媒のワニスと、輝尽蛍光体粉末からなる場合は、当該混合物を基板上にスプレー塗工することによっても工程ｉを実施できる。
【００５９】
前記混合物層を固化する工程ｊ、ならびに基板を除去する工程ｋも、第１の輝尽蛍光体シートの製造方法の工程ｆおよびｇと同様に実施すればよい。
【００６０】
（２−３）第３の輝尽蛍光体シートの製造方法
この他に輝尽蛍光体シートは、
輝尽蛍光体粉末と熱可塑性樹脂からなるバインダを加熱混合して混合物を調製する工程１、
当該混合物を基板上に載置する工程ｍ、
前記混合物を加熱して基板上に層を形成し、かつ密着させる工程ｎ、ならびに
前記基板を除去する工程ｏ、を経て製造されることが好ましい（以下「第３の輝尽蛍光体シートの製造方法」という）。
【００６１】
輝尽蛍光体粉末と熱可塑性樹脂からなるバインダを加熱混合する工程１は、例えば、加熱手段を備えたミキサーやロール等の公知の混練機を用いて実施できる。熱可塑性樹脂としては前述のものを使用できるが、接着性に優れることから、ポリビニルアセタール樹脂、ポリ酢酸ビニル樹脂がより好ましい。混合する際の温度は熱可塑性樹脂が溶融する温度であればよいが、ポリビニルアセタール樹脂やポリ酢酸ビニル樹脂を用いた場合は、１２０〜１８０℃が好ましい。
【００６２】
工程ｍでは、混合物を粉砕する等して粉末または塊とし、これを基板上に載置する。次いで、工程ｎにおいて当該粉末または塊を加熱して溶融し、層を形成し、当該層を基板上に密着させる。この際の加熱温度は、バインダが溶融して層と基板が密着する温度であればよいが、ポリビニルアセタール樹脂やポリ酢酸ビニル樹脂を用いた場合は、１２０〜１８０℃が好ましい。
【００６３】
また、工程１で得た混合物が流動性を有しているうちに、基板上に塗布または流延すれば、工程ｍとｎとを同時に実施できる。塗布、流延の具体的方法、層の厚み等は前述のとおりである。
【００６４】
基板を除去する工程ｏは、第１の輝尽蛍光体シートの製造方法の工程ｇと同様に実施すればよい。工程ｏの前に、混合物層を冷却して、混合物層を固化する工程を設けることが好ましい。
【００６５】
（２−４）第４の輝尽蛍光体シートの製造方法
輝尽蛍光体シートは、
輝尽蛍光体の粉末を準備する工程ｃ
基板上にバインダ層を形成する工程ｄ１、
当該バインダ層表面に、輝尽蛍光体粉末を載置して、当該粉末を圧迫してバインダ層に保持する工程ｅ１、ならびに
前記基板を除去する工程ｇ、を経て製造されることが好ましい（以下「第４の輝尽蛍光体シートの製造方法」という）。
【００６６】
基板上にバインダ層を形成する工程ｄ１は、例えば、前記工程ｄで説明したように流動性バインダ層を基板上に形成した後、工程ｆで説明したように流動性バインダ層を固化すし、非流動性バインダ層とすることで実施できる。
【００６７】
工程ｅ１において、輝尽蛍光体粉末をバインダ層に圧迫して保持する。圧迫により輝尽蛍光体粉末がバインダ層を開裂しながら当該層内に侵入し埋包される。圧迫は、人力で行なってもよいしプレス機等を用いて行なってもよい。バインダ層が硬すぎると、輝尽蛍光体粉末が破損される場合があるので、本方法においては、バインダ層は例えばアクリルゲル等であることが好ましい。本方法における他の工程は、既に説明したとおりである。
【００６８】
３−２．輝尽蛍光体の薄膜体
（１）輝尽蛍光体の薄膜体
輝尽蛍光体の薄膜体とは、輝尽蛍光体シートおよび当該シートの上に積層された厚みが０．１〜５ｍｍの紙または生体組織等価性プラスチックシートを含む、薄い板状の部材をいう。積層とは、ある部材からなる層の上に、別の部材からなる層を形成することであり、層同士が接着されている場合、層同士が接着されていない場合を含む。特に両者を区別する場合は、前者を「接着積層する」と、後者を「非接着積層する」ということがある。
【００６９】
図１１は、薄膜体を示す。図１１中、１は薄膜体、１０は輝尽蛍光体シート、２０は紙である。紙２０の代わりに生体組織等価性プラスチックシートを用いてもよい。ここでの紙とは、セルロースを主成分とする紙をいう。また、ここでの生体組織等価性プラスチックシートとは、（メタ）アクリル酸およびその誘導体を重合して得られるアクリル樹脂の板や、組織等価ファントムとして市販されている高分子化合物のシートである。この薄膜体の生体組織等価性プラスチックシート側から励起光を照射して発光像を観測するときは、光透過性の生体組織等価性プラスチックシートを用いる必要がある。
【００７０】
薄膜体は軽いので持ち運ぶ際の労力が小さいという利点がある。また、薄膜体は単独で二次元線量計素子として使用でき、後述するように他の材料と組み合わせて三次元線量計素子として使用できる。
【００７１】
薄膜体は、カッター等で容易に裁断できるという利点もある。裁断加工性を高める観点から、紙２０または生体組織等価性プラスチックシートと、輝尽蛍光体シート１０とは接着積層されていることが好ましい。
【００７２】
（２）薄膜体の製造方法
（２−１）第１の薄膜体の製造方法
薄膜体は、
輝尽蛍光体の粉末を準備する工程Ｃ、
紙または生体組織等価性プラスチックシートの上に、流動性バインダ層を形成する工程Ｄ、
工程Ｄで得た流動性バインダ層表面に、工程Ｃで得た粉末を載置して、当該粉末を前記流動性バインダ層に保持する工程Ｅ、ならびに
前記流動性バインダ層を固化する工程Ｆ、を含む方法で製造されることが好ましい（以下「第１の薄膜体の製造方法」という）。
【００７３】
工程Ｄは、第１の輝尽蛍光体シートの製造方法の工程ｄで説明したとおりに実施できる。ただし、基板として紙または生体組織等価性プラスチックシートを用い、流動性バインダ層の厚みは、最終的に０．０５〜１ｍｍとなるように調整される。特に生体組織等価性プラスチックシートを用いる場合、当該シートと相性のよい流動性バインダ（例えば、当該シートの原料に用いられているモノマー）等を用いると、より親和性が向上する。
【００７４】
工程Ｃは、「１．輝尽蛍光体の製造方法」で得た輝尽蛍光体、あるいは「２．銀含有七ホウ酸リチウム」で述べたとおりの輝尽蛍光体を準備し、公知の手段でこれを粉砕することで実施できる。
【００７５】
工程Ｅおよび工程Ｆは、第１の板の製造方法の工程ｅおよびｆで説明したとおりに実施できる。
【００７６】
（２−２）第２の薄膜体の製造方法
また薄膜体は、
輝尽蛍光体粉末と流動性バインダを混合して混合物を調製する工程Ｈ、
当該混合物の層を紙または生体組織等価性プラスチック板の上に形成する工程１、ならびに
前記混合物層を固化する工程Ｊ、を含む方法で製造されることが好ましい（以下「第２の薄膜体の製造方法」という）。
【００７７】
工程Ｈは、第１の輝尽蛍光体シートの製造方法の工程ｈと同様に実施すればよい。混合物の層を基板上に形成する工程Ｉは、第１の薄膜体の製造方法のｄ工程と同様に実施すればよい。前記混合物層を固化する工程Ｊは、第１の薄膜体の製造方法の工程Ｆと同様に実施すればよい。
【００７８】
（２−３）第３の薄膜体の製造方法
この他に薄膜体は、
輝尽蛍光体粉末と熱可塑性樹脂からなるバインダを混合して混合物を調製する工程Ｌ、
当該混合物を紙または生体組織等価性プラスチック板の上に載置する工程Ｍ、ならびに
前記混合物を加熱して基板上に層を形成し、かつ密着させる工程Ｎを含む方法で製造されることが好ましい（以下「第３の薄膜体の製造方法」という）。
【００７９】
工程Ｌ〜Ｎは、第３の輝尽蛍光体シートの製造方法の工程ｌ〜ｎと同様に実施すればよい。
【００８０】
（２−４）第４の薄膜体の製造方法
薄膜体は、
輝尽蛍光体の粉末を準備する工程Ｃ、
紙または生体組織等価性プラスチックシートの上に、バインダ層を形成する工程Ｄ１、ならびに
当該バインダ層表面に、工程Ｃで得た粉末を載置して、当該粉末を圧迫してバインダ層に保持する工程Ｅ１、を含む方法で製造されることが好ましい（以下「第４の薄膜体の製造方法」という）。
【００８１】
工程Ｄ１およびＥ１は、第４の輝尽蛍光体シートの製造方法の工程ｄ１およびｅ１と同様に実施すればよい。
【００８２】
（２−５）第５の薄膜体の製造方法
さらにこの他に薄膜体は、
前述の輝尽蛍光体シートを準備する工程Ｐ、および
前記輝尽蛍光体シートの上に、紙または生体組織等価性プラスチックシートを接着する工程Ｑ、を含む方法で製造されることが好ましい（以下「第５の薄膜体の製造方法」という）。
工程Ｐにおいて、輝尽蛍光体シートは、前述の第１〜４の輝尽蛍光体シートの製造方法に記載のとおりに準備できる。
【００８３】
工程Ｑは、輝尽蛍光体シートの上に公知の接着剤を用いて紙または生体組織等価性プラスチックシートを貼り合せることにより実施できる。接着剤は限定されないが、輝尽蛍光体シートにおけるバインダと、紙または生体組織等価性プラスチックシートとの親和性を有する接着剤が好ましい。好ましい接着剤としては、エポキシ樹脂が挙げられる。
【００８４】
３−３．積層体
（１）輝尽蛍光体の積層体
輝尽蛍光体の積層体とは、前記薄膜体と生体組織等価性プラスチック板を含む積層体である。取扱性から、生体組織等価性プラスチック板は、厚みが２ｍｍを超える生体組織等価性プラスチック板（以下「生体組織等価性プラスチック厚板」ともいう）が好ましい。当該厚板は２０ｍｍ以下が好ましく、５ｍｍ以下がより好ましい。
【００８５】
図１２は積層体を示す。図１２中、１は薄膜体、３０は生体組織等価性プラスチック厚板である。積層体は強度が高いので取扱が容易であるという利点がある。また、積層体は厚いので三次元線量計素子として有用である。この場合、薄膜体１を５〜２５層、生体組織等価性プラスチック厚板３０を５〜２５層有することが好ましく、その全体の厚みは１００〜５００ｍｍが好ましい。三次元線量分布は、放射線に暴露した積層体を各層に分解し、各層について光励起による発光を測定し、各層のデータを総合して求められる。このため薄膜体１と生体組織等価性プラスチック厚板３０とは容易に剥離できることが好ましい。すなわち、各層は非接着積層されていることが好ましい。
【００８６】
また、図１３に示すように、図１２に示す積層体において薄膜体１を輝尽蛍光体シート１０で置換してもよい。
【００８７】
（２）積層体の製造方法
積層体は、生体組織等価性プラスチック厚板３０と、前述のように準備した積層体１または輝尽蛍光体シート１０とを積層することで製造できる。積層は、両者を積み重ねることで行なえる。前述のとおり、積層体は放射線に暴露された後に各部材に分解される。よって各層は非接着積層されることが好ましい。一時的に各層を固定する必要があるときは、粘着テープ等を用いてこれらを固定することが好ましい。
【実施例】
【００８８】
［実施例１］
四ホウ酸リチウム（ナカライテスク株式会社製）と酸化ホウ素（小宗化学薬品株式会社製）とをモル比＝３：１で混合し、さらにこの混合物に対して０．１質量％の酸化銀（シグマアルドリッチジャパン株式会社製）を添加して混合した。【００８９】
前記混合物を白金板の上に載せ、電気炉中８６０℃で６時間焼成した。【００９０】
こうして得た銀含有七ホウ酸リチウムにＸ線（ＣｕＫα線）を２０Ｇｙ照射した後、４７０ｎｍの青色ＬＥＤ光を照射して励起し、発光強度を測定した。発光強度は、紫外線透過フィルター（ＨＯＹＡ株式会社製）を備えた電子冷却ＣＣＤカメラ（Ｆｉｎｇｅｒ  Ｌａｋｅｓ  Ｉｎｓｔｒｕｍｅｎｔａｔｉｏｎ社製）を用いて測定した。結果を図６に示す。本例の結果を図６中、（Ｂ）と表記した。【００９１】
［比較例１］
四ホウ酸リチウムと酸化ホウ素のモル比を１：０および１：１に変更した以外は、実施例１と同様にして物質を得た。生成物は、銀含有四ホウ酸リチウムおよび銀含有三ホウ酸リチウムであった。結果を図６に示す。本例の結果を図６中、それぞれ（Ａ）および（Ｃ）と表記した。【００９２】
図６から、実施例１で得た銀含有七ホウ酸リチウムは、高い発光強度を有することが明らかである。【００９３】
［実施例２−１］
焼成条件を８４０℃で６時間とした以外は実施例１と同様にして銀含有七ホウ酸リチウムを得て評価した。結果を図７に示す。４８２３０という高い相対発光強度が得られた。【００９４】
［実施例２−２］
焼成条件を８６０℃で６時間とした以外は実施例１と同様にして銀含有七ホウ酸リチウムを得て評価した。結果を図７（脚注）に示す。５１８２０という高い相対発光強度が得られた。【００９５】
［比較例２−１］
焼成温度を７２０℃とした以外は実施例２−１と同様にして物質を得て、評価した。【００９６】
［比較例２−２］
焼成温度を７６０℃とした以外は実施例２−１と同様にして物質を得て、評価した。【００９７】
［比較例２−３］
焼成温度を８００℃とした以外は実施例２−１と同様にして物質を得て、評価した。【００９８】
［比較例２−４］
焼成温度を８８０℃とした以外は実施例２−１と同様にして物質を得て、評価した。これらの比較例の結果を図７に示す。【００９９】
図７から、焼成温度を８４０〜８６０℃とした実施例２で得た銀含有七ホウ酸リチウムは極めて高い発光強度を有することが明らかである。【０１００】
［参考例１］
図８に比較例２−１（７２０℃焼成物）、実施例２−２（８６０℃焼成物）および比較例２−４（８８０℃焼成物）で得た生成物のＸ線回折スペクトルを示した。７２０℃焼成物と８８０℃焼成物の回折パターンは同じであり、四ホウ酸リチウムの回折パターンと一致した（ＪＣＰＤＳ−ＩＣＤＤ  Ｃａｒｄ  Ｎｏ．１８−７１７，ＣＰＤＳ−ＩＣＤＤ  Ｃａｒｄ  Ｎｏ．１８−７１７）。８６０℃焼成物は七ホウ酸リチウムの回折パターンと一致しており（ＪＣＰＤＳ−ＩＣＤＤ  Ｃａｒｄ  Ｎｏ．３２−５４９，ＪＣＰＤＳ−ＩＣＤＤ  Ｃａｒｄ  Ｎｏ．７７−０７７）、酸化銀の回折線は見られない。この結果から、輝尽蛍光物質として機能するのは、微量の銀または銀イオンが発光中心として存在する七ホウ酸リチウム結晶であることが明確である。【０１０１】
［実施例３］
酸化銀の濃度を、それぞれ０．０６質量％、０．０８質量％、０．１質量％、０．２質量％、０．４質量％、０．６質量％、０．８質量％、および１．０質量％とした以外は、実施例１と同様にして銀含有七ホウ酸リチウムを得て評価した。結果を図９および図１０に示す。図９は低濃度の場合の結果を、図１０は高濃度の場合の結果を示す。【０１０２】
［比較例３］
酸化銀の濃度を、それぞれ０．０質量％、０．０２質量％、０．０４質量％、２．０質量％、および４．０質量％とした以外は、実施例１と同様にして生成物を得て評価した。結果を図９および図１０に示す。【０１０３】
図９および図１０から、酸化銀濃度が０．２質量％のときに発光強度は最高値を示し、酸化銀濃度が０．０６〜１．００質量％の間で最高値のほぼ５０％以上の発光強度を示すことがわかる。ただし、前述のとおり、酸化銀濃度０．０６質量％、０．０８質量％、０．１０質量％の実効原子番号計算値が、それぞれ７．５０、７．７２、および７．９０であることを考慮すると、酸化銀濃度は０．０６〜０．０８質量％がより好ましい範囲といえる。【０１０４】
［実施例４］薄膜体の調製
２７０×２６０ｍｍの薄い紙（厚さ０．０２ｍｍ  質量０．８０ｇ、大塚刷毛製造株式会社製、美吉野紙）に、２液混合熱硬化性エポキシ樹脂（有限会社ブレニー技研製、９００５）の２液混合物３．８ｇを０．２ｍｍの厚さで均一に塗布し、流動性バインダ層を形成した。流動性バインダ層の上に、実施例１で得た銀含有七ホウ酸リチウムの粉末２０ｇを、篩（５０メッシュ：目開き３００μｍ）を用いて散布した。次いで、流動性バインダ層を８０℃で５分間加熱して安定化させた後、紙全体に細かな振動を与えて流動性バインダ層に粉末をよくなじませた後、紙を傾けて余分な粉末を除去した。これにより、９．６ｇの粉末を流動性バインダ層に保持した。【０１０５】
次いで、当該層を７０℃で１時間加熱してエポキシ樹脂を部分的に硬化し（Ｂステージ化し）、表面を圧迫して粉末をより安定的に当該層へ保持し、再び７０℃で６時間加熱して完全に硬化した。このようにして薄膜体（厚さ０．２ｍｍ、密度１．０ｇ／ｃｍ３）を得た。表面の輝尽蛍光体粉末はごく薄いピンク色を呈していた。【０１０６】
当該薄膜体は、空気中で安定であり、吸湿性も認められなかった。手で感触を評価したところ、破れるほどには硬すぎず、はさみやナイフで容易に裁断加工が可能であった。直射日光下に置いたところ、数分間で着色が認められた。【０１０７】
本例で得た薄膜体の実験式は  Ｌｉ０．２６１Ｂ１．８２Ｃ２．１０Ｈ２．３０Ｏ３．１８Ａｇ０．０００６  となり、実効原子番号は７．５０と計算できる（吸収線量の標準測定法  日本医学物理学会編、ｐ１６６）。実効原子番号は筋肉組織で７．４２であり、本例で得た薄膜体の値はこれに近いので生体組織等価性を有していた。なお、生体組織等価性プラスチックシートを用いる場合でも、輝尽蛍光薄膜体は実効的な厚さは０．２ｍｍ程度であるため、総合密度は１．０／ｃｍ３から大きくは外れないと考えられる。【０１０８】
［実施例５］積層体
実施例４で得た薄膜体を１８０×２４０ｍｍにカットし、上部に厚さ２０ｍｍの、下部に厚さ１００ｍｍの生体組織等価プラスチック板であるタフウォータ板（京都科学株式会社製、タフウォータファントムＷＥ−３０４０）を配置して挟み、積層体を調製した。【０１０９】
リニアック装置（エレクタ株式会社製、Ｅｌｅｋｔａ  Ｓｙｎｅｒｇｙ）を用いて、０．１Ｇｙ、０．５Ｇｙ、１．０Ｇｙ、２．０Ｇｙ、５．０Ｇｙに相当するＸ線（６ＭｅＶ）を、位置をずらしながらそれぞれ照射した。照射野は５０×５０ｍｍとした。照射後、積層体を解体して薄膜体を取り出した。【０１１０】
図１４に示すような光励起蛍光像撮影装置を準備した。図１４中、１は薄膜体、１００は冷却ＣＣＤカメラ（Ｆｉｎｇｅｒ  Ｌａｋｅ  Ｉｎｓｔｒｕｍｅｎｔｓ社製、Ｍｉｃｒｏｌｉｎｅ型）、１０２は紫外線カメラレンズ、１０４は可視光カット紫外線透過フィルター（田中光化学工業株式会社製  Ｕ３７２−８０）、１０６は紫外線および熱線カット板（株式会社さくら樹脂製、ＵＶｃｕｔ型アクリル板、および五鈴精工硝子株式会社製、ＩＳＫ１７１型熱線カットガラス）、１０８は青色ＬＥＤランプアレイ（１ＷのＬＥＤランプを１０８個並べたアレイ（ＳＥＵＬ  ＳＥＭＩＣＯＮＤＵＣＴＯＲ社製、Ｂ４２１８０型青色ＬＥＤ））、１１０は開平扉である。【０１１１】
当該装置を用いて、合計消費電力１０８Ｗの青色ＬＥＤ光（中心４７０ｎｍ）を、薄膜体１に対して３０秒間照射し、発生する紫外線像（中心３０５ｎｍ）を冷却ＣＣＤカメラ１００で撮影記録した。予め線量１Ｇｙとなるように全面を照射した時の像から面内位置感度係数を得ておき、この係数で像強度を補正した線量像を得た。その結果を図１５および図１６に示す。６ＭｅＶのＸ線に対して発光量はほぼ直線関係を示しており、輝尽蛍光体の薄膜体が線量計として機能することが確認された。【０１１２】
［実施例６］積層体
実施例４で得た薄膜体を、１８０×２４０ｍｍにカットし、上部に厚さ２０ｍｍの、下部に厚さ２００ｍｍの前記タフウォータ板を配置して挟み、積層体を調製した。積層体の上部から、実施例５で使用した装置を用いて照射野１００×１００ｍｍでＸ線（６ＭｅＶ）を照射（薄膜体部で２Ｇｙ）した。当該薄膜体の蛍光像と強度分布を測定した。結果を図１７および図１８に示す。図１８は軸外線量比（ＯＣＲ）を示す。図１８の縦軸は図１７の照射野の中心から上下５ｃｍにわたる部分における平均強度である。また、図１８には、水ファントムの軸外線量比（ＯＣＲ）を併せて示した。当該データは、本実施例で用いたものと同等の照射装置（Ｅｌｅｋｔａ社製、ＳＹＮＥＲＧＹ型リニアック）と、周知の線量計である電離箱（ＰＲＯ  Ｒａｄｉａｔｉｏｎ  Ｐｒｏｄｕｃｔｓ  Ｄｅｓｉｇｎ  社製、ＰＴＷ３１０１０  Ｓｅｍｉｆｌｅｘ）と水ファントム（ＰＴＷ社製、ＭＰ３型）とを用いて取得したデータである。この結果から、薄膜体における軸外線量比（ＯＣＲ）は標準である水ファントムのＯＣＲとほぼ一致していることが認められた。【０１１３】
［実施例７］積層体
実施例４で得た薄膜体を厚さ１００ｍｍの２枚のタフウォータ板の間に挟み、積層面が鉛直となるように設置した。このように設置した積層体の鉛直上部から、実施例５で使用した装置を用いて照射野１００×１００ｍｍでＸ線（６ＭｅＶ）を照射（上部から２０ｍｍ点で２Ｇｙ）した。実施例５と同様にして積層体から薄膜体を取り出し、蛍光像と強度分布を測定した。結果を図１９および図２０に示す。図１９においては紙面左が積層体の鉛直上部である。この結果から、本発明の積層体の深部線量比（ＰＤＤ）は、標準である水ファントムのＰＰＤとほぼ一致することが確認できた。【０１１４】
［実施例８］積層体
実施例５と同様にして得た積層体に、Ｘ線の代わりに電子線（９ＭｅＶ）を照射した以外は、実施例５と同様にして当該積層体を評価した。結果を図２１〜２３に示す。線量と発光強度にはほぼ直線関係が認められた。また、軸外線量比のデータから、当該積層体は十分な分解能を有することも認められた。【０１１５】
［実施例９］積層体
Ｘ線の代わりに電子線（９ＭｅＶ）を照射した以外は、実施例７と同様にして当該積層体を評価した。結果を図２４および図２５に示す。図２５は薄膜体の深部線量比（ＰＤＤ）を示すが、「吸収線量の標準測定法」日本医学物理学会編、ｐ１７７〜１８３によれば、標準である水ファントムのＰＰＤも図２５とほぼ同じ曲線となる。よって、電子線に対しても、本発明の積層体の深部線量比（ＰＤＤ）は、水ファントムのＰＰＤとほぼ一致することが確認できた。【０１１６】
［実施例１０］積層体
実施例４で得た薄膜体（１８０×２４０ｍｍ）、合計１８枚を２枚のタフウォータ板に挟んで積層体とした。上部からタフウォータの最大線量が２Ｇｙとなるように照射野１０×１０ｃｍの電子線（９ＭｅＶ）を照射した。照射後に積層体を分解して薄膜体を取り出し、各薄膜体の発光像を撮影記録した。各発光像を標準値で規格化した後にすべての像を集合し、三次元線量分布を得た（図２６）。本発明の積層体は、電子線照射においても三次元線量分布測定システムとして十分に機能することが確認された。【０１１７】
［実施例１１］薄膜体
ウレタンゲル前駆体（株式会社ポリシス、商品名：ハプラプリンゲルＮＯ．１）を汎用のトレーシングペーパーに厚さ０．１ｍｍ程度に薄く塗布した。実施例１で得た銀含有七ホウ酸リチウムの粉末を、篩（２００メッシュ：目開き４０μｍ）を用いて散布した後、圧迫してウレタンゲル前駆体中に固定した。その後、ウレタンゲル前駆体を室温で５時間かけて完全に硬化した。このようにして薄膜体を得た。薄膜体の各成分の質量比は、紙：ウレタンゲル：蛍光体＝２．０９：０．５０：１．８０（合計４．３９ｇ）であった。薄膜体中の銀含有七ホウ酸リチウムの粉末の量は、４１．０質量％であった。【０１１８】
当該薄膜体を暗所で保管し、一定期間経過後に実施例１に準じて発光強度を測定して、発光強度の経時変化を測定した。その結果、１か月間の期間において発光強度の変化はなかった（図２７）。図２７は、初期（０時間）の発光強度を１００としたときの、発光強度の経時変化を示す。図２７よりフェイディングが生じないことが明らかとなった。【０１１９】
［実施例１２］薄膜体
あらかじめアクリルゲルが基材に塗布されたシート（株式会社ホースケアプロダクツ製、商品名：両面粘着シートＨＣＰ、シート厚さ０．１６ｍｍ）を準備した。実施例１で得た銀含有七ホウ酸リチウムの粉末を、篩（２００メッシュ：目開き４０μｍ）を用いて散布した後、圧迫してアクリルゲル中に固定した。薄膜体の各成分の質量比は、紙：アクリルゲル：蛍光体＝２．３０：５．９０：１．００ｇ（合計９．２０ｇ）であった。実施例１１と同様にして薄膜体を評価した。その結果、１か月間の期間においてフェイディングが生じないことが明らかとなった。
【符号の説明】
【０１２０】
１  薄膜体
１０  輝尽蛍光体シート
２０  紙
３０  生体組織等価性プラスチック厚板
１００  冷却ＣＣＤカメラ
１０２  紫外線カメラレンズ
１０４  可視光カット紫外線透過フィルター
１０６  紫外線および熱線カット板
１０８  青色ＬＥＤランプアレイ
１１０  開平扉
【図１】
2012133070.tif 000002
【図２】
2012133070.tif 000003
【図３】
2012133070.tif 000004
【図４】
2012133070.tif 000005
【図５】
2012133070.tif 000006
【図７】
2012133070.tif 000007
【図８】
2012133070.tif 000008
【図９】
2012133070.tif 000009
【図１０】
2012133070.tif 000010
【図１４】
2012133070.tif 000011
【図１５】
2012133070.tif 000012
【図１６】
2012133070.tif 000013
【図１８】
2012133070.tif 000014
【図２０】
2012133070.tif 000015
【図２１】
2012133070.tif 000016
【図２３】
2012133070.tif 000017
【図２５】
2012133070.tif 000018
【図２７】
2012133070.tif 000019
【図６】
2012133070.tif 000020
【図１１】
2012133070.tif 000021
【図１２】
2012133070.tif 000022
【図１３】
2012133070.tif 000023
【図１７】
2012133070.tif 000024
【図１９】
2012133070.tif 000025
【図２２】
2012133070.tif 000026
【図２４】
2012133070.tif 000027
【図２６】
2012133070.tif 000028
【国際調査報告】
2012133070.tif 000029
2012133070.tif 000030
2012133070.tif 000031
2012133070.tif 000032